【手続補正書】
【提出日】平成27年7月24日(2015.7.24)
【手続補正１】
【補正対象書類名】特許請求の範囲
【補正対象項目名】全文
【補正方法】変更
【補正の内容】
【特許請求の範囲】
【請求項１】
湿紙の搾水を行うプレスパートを有し、該プレスパートの少なくとも一部において湿紙搬送ベルトを用いてクローズドドロー方式で湿紙の受け渡しを行うように構成されている抄紙システムの設計方法であって、
湿紙搬送ベルトが、樹脂層により構成され、かつ湿紙を坦持する湿紙接触表面を有し、
湿紙によって製造される原紙の坪量に対応して前記樹脂層の水に対する膨潤率を選択する工程を有する、抄紙システムの設計方法。
【請求項２】
選択する工程において、湿紙によって製造される原紙の坪量に対応して前記樹脂層の水に対する膨潤率および湿紙接触表面の表面粗さを選択する、請求項１に記載の抄紙システムの設計方法。
【請求項３】
選択する工程において、以下の式（１）および（２）
Ｒａ（μｍ）＝０．０１２５×Ｘ＋Ａ        （１）
Ａ≦Ｂ×１０−１６×Ｙ４＋Ｃ×１０−４×Ｙ３＋Ｄ×１０−２×Ｙ２＋Ｅ×Ｙ＋Ｆ        （２）
式中、各記号は、それぞれ、
Ｒａ＝湿紙接触表面の算術平均表面粗さ（μｍ）
Ｘ＝搬送される湿紙によって製造される原紙の坪量（ｇ／ｍ２）
Ｙ＝樹脂層を構成する樹脂の水に対する膨潤率（％）
Ｂ＝４．４４１
Ｃ＝９．１３２
Ｄ＝−４．２４７
Ｅ＝０．６５８０
Ｆ＝２．１０３
である、
の関係を満足するように、湿紙によって製造される原紙の坪量に対応して前記樹脂層の水に対する膨潤率および湿紙接触表面の表面粗さを選択する、請求項１または２に記載の抄紙システムの設計方法。
【請求項４】
選択する工程において、以下の式（１）および（３）
Ｒａ（μｍ）＝０．０１２５×Ｘ＋Ａ        （１）
Ｂ×１０−１６×Ｙ４＋Ｃ×１０−４×Ｙ３＋Ｄ×１０−２×Ｙ２＋Ｅ×Ｙ＋Ｇ≦Ａ        （３）
式中、各記号は、それぞれ、
Ｒａ＝湿紙接触表面の算術平均表面粗さ（μｍ）
Ｘ＝搬送される湿紙によって製造される原紙の坪量（ｇ／ｍ２）
Ｙ＝樹脂層を構成する樹脂の水に対する膨潤率（％）
Ｂ＝４．４４１
Ｃ＝９．１３２
Ｄ＝−４．２４７
Ｅ＝０．６５８０
Ｇ＝−０．３９７３
である、
の関係を満足するように、湿紙によって製造される原紙の坪量に対応して前記樹脂層の水に対する膨潤率および湿紙接触表面の表面粗さを選択する、請求項１〜３のいずれか一項に記載の抄紙システムの設計方法。
【請求項５】
湿紙を搬送するための湿紙搬送ベルトであって、
樹脂層により構成され、かつ湿紙を坦持する湿紙接触表面を有し、
湿紙接触表面が、湿紙を坦持するための湿紙坦持領域を有し、
以下の式（１）および（２）
Ｒａ（μｍ）＝０．０１２５×Ｘ＋Ａ        （１）
Ａ≦Ｂ×１０−１６×Ｙ４＋Ｃ×１０−４×Ｙ３＋Ｄ×１０−２×Ｙ２＋Ｅ×Ｙ＋Ｆ        （２）
式中、各記号は、それぞれ、
Ｒａ＝湿紙接触表面の湿紙坦持領域における算術平均表面粗さ（μｍ）
Ｘ＝搬送される湿紙によって製造される原紙の坪量（ｇ／ｍ２）
Ｙ＝樹脂層を構成する樹脂の水に対する膨潤率（％）
Ｂ＝４．４４１
Ｃ＝９．１３２
Ｄ＝−４．２４７
Ｅ＝０．６５８０
Ｆ＝２．１０３
である、
の関係を満足する、前記湿紙搬送ベルト。
【請求項６】
さらに、以下の式（３）
Ｂ×１０−１６×Ｙ４＋Ｃ×１０−４×Ｙ３＋Ｄ×１０−２×Ｙ２＋Ｅ×Ｙ＋Ｇ≦Ａ        （３）
式中、各記号は、それぞれ、
Ｒａ＝湿紙接触表面の算術平均表面粗さ（μｍ）
Ｘ＝搬送される湿紙によって製造される原紙の坪量（ｇ／ｍ２）
Ｙ＝樹脂層を構成する樹脂の水に対する膨潤率（％）
Ｂ＝４．４４１
Ｃ＝９．１３２
Ｄ＝−４．２４７
Ｅ＝０．６５８０
Ｇ＝−０．３９７３
である、
の関係を満足する、請求項５に記載の前記湿紙搬送ベルト。
【請求項７】
膨潤率が、１．５〜１５．０％である、請求項５または６に記載の湿紙搬送ベルト。
【請求項８】
湿紙の搾水を行うプレスパートを有し、
プレスパートは、その少なくとも一部において、請求項５〜７のいずれか一項に記載の湿紙搬送ベルトを用いてクローズドドロー方式で湿紙の受け渡しを行うように構成されている、抄紙システム。
【請求項９】
プレスパートは、少なくともその一部において、フェルトから湿紙搬送ベルトに湿紙をクローズドドロー方式で移送するように構成されており、
フェルトの湿紙との接触面が、バット繊維を含んで構成されており、
バット繊維が、以下の式（４）
０．１５Ｘ≦Ｚ≦０．３Ｘ        （４）
式中、各記号は、それぞれ、
Ｘ＝搬送される湿紙によって製造される原紙の坪量（ｇ／ｍ２）
Ｚ＝バット繊維の繊度（ｄｔｅｘ）
である、
の関係を満足する、請求項８に記載の抄紙システム。
【請求項１０】
パルプスラリーを脱水して形成された湿紙を搾水する工程を含む抄紙方法であって、
前記工程において、請求項５〜７のいずれか一項に記載の湿紙搬送ベルトを用いてクローズドドロー方式で湿紙の受け渡しを行う、前記抄紙方法。
【請求項１１】
搾水する工程において、フェルトから湿紙搬送ベルトに湿紙をクローズドドロー方式で移送し、
フェルトの湿紙との接触面が、バット繊維を含んで構成されており、
バット繊維が、以下の式（４）
０．１５Ｘ≦Ｚ≦０．３Ｘ        （４）
式中、各記号は、それぞれ、
Ｘ＝搬送される湿紙によって製造される原紙の坪量（ｇ／ｍ２）
Ｚ＝バット繊維の繊度（ｄｔｅｘ）
である、
の関係を満足する、請求項１０に記載の抄紙方法。
【請求項１２】
湿紙搬送ベルトシステムであって、
湿紙、
樹脂層により構成され、湿紙を坦持する湿紙接触表面
を含み、
前記湿紙接触表面が、湿紙を坦持するための湿紙坦持領域を有し、
以下の式（１）および（２）
Ｒａ（μｍ）＝０．０１２５×Ｘ＋Ａ        （１）
Ａ≦Ｂ×１０−１６×Ｙ４＋Ｃ×１０−４×Ｙ３＋Ｄ×１０−２×Ｙ２＋Ｅ×Ｙ＋Ｆ        （２）
式中、各記号は、それぞれ、
Ｒａ＝湿紙接触表面の湿紙坦持領域における算術平均表面粗さ（μｍ）
Ｘ＝搬送される湿紙によって製造される原紙の坪量（ｇ／ｍ２）
Ｙ＝樹脂層を構成する樹脂の水に対する膨潤率（％）
Ｂ＝４．４４１
Ｃ＝９．１３２
Ｄ＝−４．２４７
Ｅ＝０．６５８０
Ｆ＝２．１０３
である、
の関係を満足する、前記湿紙搬送ベルトシステム。
【請求項１３】
さらに、以下の式（３）
Ｂ×１０−１６×Ｙ４＋Ｃ×１０−４×Ｙ３＋Ｄ×１０−２×Ｙ２＋Ｅ×Ｙ＋Ｇ≦Ａ        （３）
式中、各記号は、それぞれ、
Ｒａ＝湿紙接触表面の算術平均表面粗さ（μｍ）
Ｘ＝搬送される湿紙によって製造される原紙の坪量（ｇ／ｍ２）
Ｙ＝樹脂層を構成する樹脂の水に対する膨潤率（％）
Ｂ＝４．４４１
Ｃ＝９．１３２
Ｄ＝−４．２４７
Ｅ＝０．６５８０
Ｇ＝−０．３９７３
である、
の関係を満足する、請求項１２に記載の湿紙搬送ベルトシステム。
【請求項１４】
湿紙の搾水を行うプレスパートを有し、
プレスパートは、その少なくとも一部において、湿紙搬送ベルトを用いてクローズドドロー方式で湿紙の受け渡しを行うように構成されている、
請求項１２または１３に記載の湿紙搬送ベルトシステム。
【請求項１５】
プレスパートは、少なくともその一部において、フェルトから湿紙搬送ベルトに湿紙をクローズドドロー方式で移送するように構成されており、
フェルトの湿紙との接触面が、バット繊維を含んで構成されており、
バット繊維が、以下の式（４）
０．１５Ｘ≦Ｚ≦０．３Ｘ        （４）
式中、各記号は、それぞれ、
Ｘ＝搬送される湿紙によって製造される原紙の坪量（ｇ／ｍ２）
Ｚ＝バット繊維の繊度（ｄｔｅｘ）
である、
の関係を満足する、請求項１４に記載の湿紙搬送ベルトシステム。
【請求項１６】
パルプスラリーを脱水して形成された湿紙を搾水する工程を含む抄紙方法であって、
前記工程において、請求項１２〜１５のいずれか一項に記載の湿紙搬送ベルトシステムを用いてクローズドドロー方式で湿紙の受け渡しを行う、前記抄紙方法。
【請求項１７】
搾水する工程において、フェルトから湿紙搬送ベルトに湿紙をクローズドドロー方式で移送し、
フェルトの湿紙との接触面が、バット繊維を含んで構成されており、
バット繊維が、以下の式（４）
０．１５Ｘ≦Ｚ≦０．３Ｘ        （４）
式中、各記号は、それぞれ、
Ｘ＝搬送される湿紙によって製造される原紙の坪量（ｇ／ｍ２）
Ｚ＝バット繊維の繊度（ｄｔｅｘ）
である、
の関係を満足する、請求項１６に記載の抄紙方法。
【請求項１８】
湿紙搬送ベルトの製造方法であって、
補強繊維基材を、２本の平行に配置されたロールに接触するように掛け入れる工程、
ロールを回転しつつ樹脂吐出口から樹脂材料を吐出して、補強繊維基材に樹脂材料を付与する工程、
塗布した樹脂材料を硬化させる工程、
湿紙を坦持する湿紙接触表面である樹脂層の外表面を研磨する工程、
を含み、
湿紙接触表面が、以下の式（１）および（２）
Ｒａ（μｍ）＝０．０１２５×Ｘ＋Ａ        （１）
Ａ≦Ｂ×１０−１６×Ｙ４＋Ｃ×１０−４×Ｙ３＋Ｄ×１０−２×Ｙ２＋Ｅ×Ｙ＋Ｆ        （２）
式中、各記号は、それぞれ、
Ｒａ＝湿紙接触表面の湿紙坦持領域における算術平均表面粗さ（μｍ）
Ｘ＝搬送される湿紙によって製造される原紙の坪量（ｇ／ｍ２）
Ｙ＝樹脂層を構成する樹脂の水に対する膨潤率（％）
Ｂ＝４．４４１
Ｃ＝９．１３２
Ｄ＝−４．２４７
Ｅ＝０．６５８０
Ｆ＝２．１０３
である、
の関係を満足する、前記製造方法。
【請求項１９】
さらに、以下の式（３）
Ｂ×１０−１６×Ｙ４＋Ｃ×１０−４×Ｙ３＋Ｄ×１０−２×Ｙ２＋Ｅ×Ｙ＋Ｇ≦Ａ        （３）
式中、各記号は、それぞれ、
Ｒａ＝湿紙接触表面の算術平均表面粗さ（μｍ）
Ｘ＝搬送される湿紙によって製造される原紙の坪量（ｇ／ｍ２）
Ｙ＝樹脂層を構成する樹脂の水に対する膨潤率（％）
Ｂ＝４．４４１
Ｃ＝９．１３２
Ｄ＝−４．２４７
Ｅ＝０．６５８０
Ｇ＝−０．３９７３
である、
の関係を満足する、請求項１８に記載の製造方法。
【請求項２０】
樹脂材料をコーターバーを用いて補強繊維基材に均一に塗布する、請求項１８または１９に記載の製造方法。